(57)【特許請求の範囲】
【請求項１】
表面に情報記録面が形成された支持基体の情報記録面上に光透過層を有し、この光透過層を通して記録光及び再生光の少なくとも一方が入射するように使用される光情報媒体であって、前記光透過層がトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）、分子鎖末端に少なくとも４個の（メタ）アクリロイル基を持つポリジメチルシロキサン（Ｂ）及び光重合開始剤（Ｃ）を含有し、（Ａ）の使用割合が、（Ａ）、（Ｂ）、（Ｃ）の合計１００質量部中に７０質量部以上含有する硬化性組成物の硬化物である光情報媒体。
【請求項２】
（メタ）アクリレート（Ａ）が、ジトリメチロールプロパンテトラ（メタ）アクリレート、テトラエチレングリコールジ（メタ）アクリレートまたは４−ヒドロキシブチル（メタ）アクリレートである請求項１記載の光情報媒体。
【発明の詳細な説明】
【技術分野】
【０００１】
本発明は、再生専用光ディスク、記録型光ディスク等の光情報媒体に関し、更に詳しくは、撥水性や撥油性に優れた光透過層を有する光情報媒体に関する。
【背景技術】
【０００２】
近年、情報記録媒体の分野では高密度化に関して様々な研究が進められている。光ディスクの分野においても、動画が記録できる０．６ｍｍ厚の基板を貼り合わせた構造のＤＶＤが普及期を迎えている。
【０００３】
しかしながら、今後、デジタルハイビジョン放送が広まるにつれ、更なる大容量の光ディスクが必要になると予想される。そこで、表面に情報記録面が形成された支持基体の情報記録面上の光透過層を０．１ｍｍ厚とし、レンズ開口数ＮＡが０．８５程度で、記録、再生のレーザー光の波長を４００ｎｍ程度とした高密度光ディスクシステムが提案され、実用化されつつある。
【０００４】
この０．１ｍｍ厚の光透過層の形成方法としては、液状の紫外線硬化型樹脂をスピンコート法により塗布した後、活性エネルギー線の照射により硬化させて光透過層を形成する方法が開発されている（例えば、特許文献１）。
【０００５】
また、機械物性や情報記録面の保護性能に優れ、高密度光ディスクの０．１ｍｍ厚の光透過層に使用できる硬化性組成物が開発されている（例えば、特許文献２〜４）。
【０００６】
更に、上記高密度光ディスクの光透過層の耐摩耗性を格段に向上させるために、光透過層のレーザー光入射側に設けるハードコート層としてシリカ微粒子を配合した組成物が開発されている（例えば、特許文献５）。
【０００７】
しかしながら、特許文献１〜５に記載の組成物は、上記高密度光ディスクとして長期間クリーニングせずに使用する場合、指紋付着により微量の水分や油分が薄膜状に吸着し、傷同様に再生エラーを引き起こす可能性があるため、光透過層への撥水性と撥油性の付与が課題であった。
【０００８】
一方、光透過層に撥水性と撥油性を付与するために、例えば、光透過層のレーザー光入射側にハードコート層を設け、更にハードコート層上に特定の表面処理を施した組成物が開発されている（例えば、特許文献６及び７）。
【０００９】
しかしながら、特許文献６及び７に記載の膜形成組成物は、撥水性や撥油性に優れるものの、高密度光ディスクの製造工程が増え、また表面処理に時間が必要であり、その結果生産性が低下してしまうという問題があった。
【特許文献１】特開２００３−８５８３６号公報
【特許文献２】特開２００７−１３１６９８号公報
【特許文献３】特開２００５−２４３０８１号公報
【特許文献４】特開２００３−９６１４６号公報
【特許文献５】特開２００２−２３４９０６号公報
【特許文献６】特開２００２−１９０１３６号公報
【特許文献７】特開２００２−３６７２２９号公報
【発明の開示】
【発明が解決しようとする課題】
【００１０】
本発明は上記問題点を解決するためになされたものであり、撥水性や撥油性に優れた光透過層を有する光情報媒体を提供することを目的としている。
【課題を解決するための手段】
【００１１】
本発明は、表面に情報記録面が形成された支持基体の情報記録面上に光透過層を有し、この光透過層を通して記録光及び再生光の少なくとも一方が入射するように使用される光情報媒体であって、前記光透過層がトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）、分子鎖末端に少なくとも４個の（メタ）アクリロイル基を持つポリジメチルシロキサン（Ｂ）及び光重合開始剤（Ｃ）を含有し、（Ａ）の使用割合が、（Ａ）、（Ｂ）、（Ｃ）の合計１００質量部中に７０質量部以上含有する硬化性組成物の硬化物である光情報媒体である。ここで、（メタ）アクリレート（Ａ）としては、ジトリメチロールプロパンテトラ（メタ）アクリレート、テトラエチレングリコールジ（メタ）アクリレートまたは４−ヒドロキシブチル（メタ）アクリレートが好ましい。
【発明の効果】
【００１２】
本発明の光情報媒体は長期間クリーニングせずに使用しても再生エラーを生じることがなく、信頼性の高い光情報媒体を提供できる。
【発明を実施するための最良の形態】
【００１３】
情報記録面
本発明の光情報媒体は支持基体上に情報記録面を有し、この情報記録面上に光透過層を有する構造を具備している。また、この光透過層を通して記録光又は再生光が入射して、情報記録面に情報を記録したり、情報記録面の情報を読み出したりできる光情報媒体である。
【００１４】
本発明に使用される情報記録面の材料としては特に限定されず、読み取り専用型媒体、相変化型記録媒体、ピット形成タイプ記録媒体、光磁気記録媒体等に適用可能な材料を必要に応じて使用することができる。例えば、金、銀、銀・Ｐｄ・Ｃｕ合金、銀・Ｉｎ・Ｔｅ・Ｓｂ合金、銀・Ｉｎ・Ｔｅ・Ｓｂ・Ｇｅ合金、アルミニウム、Ａｌ・Ｔｉ合金、Ｇｅ・Ｓｂ・Ｔｅ合金、Ｇｅ・Ｓｎ・Ｓｂ・Ｔｅ合金、Ｓｂ・Ｔｅ合金、Ｔｂ・Ｆｅ・Ｃｏ合金及び色素が使用可能である。
【００１５】
本発明においては、情報記録面の少なくとも一方の側に、情報記録面の保護やレーザー光の反射率を変化させるといった光学的効果を目的として、ＳｉＮ、ＺｎＳ、ＳｉＯ２等の誘電体層を設けることができる。
【００１６】
支持基体
本発明に使用される支持基体としては、例えば、金属、ガラス、セラミックス、紙、木材、プラスチック及びこれらの複合材料が挙げられる。特に、従来の光ディスク製造プロセスを利用できる点で、メチルメタクリレート系樹脂、ポリエステル、ポリ乳酸、ポリカーボネート、アモルファスポリオレフィン等の熱可塑性樹脂が好適である。
【００１７】
光透過層
本発明に使用される光透過層の厚みは０．５〜３００μｍが好ましい。また、情報記録面上への記録及び再生のために４００ｎｍ程度のレーザー光に対する透明性を有していることが好ましい。
【００１８】
光透過層としては、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、トリス（２−アクリロイルオキシエチル）イソシアヌレート、ジペンタエリスリトールヘキサ（メタ）アクリレート、テトラエチレングリコールジ（メタ）アクリレート、トリシクロデカンジメタノールジ（メタ）アクリレート、エチレンオキサイド変性リン酸ジ（メタ）アクリレート、カプロラクトン変性リン酸ジ（メタ）アクリレート、エチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、２−メチル−１，８−オクタンジオールジ（メタ）アクリレート、１，１０−デカンジオールジ（メタ）アクリレート、テトラヒドロフルフリル（メタ）アクリレート、４−ヒドロキシブチル（メタ）アクリレート、２−エチル−２−メチル−１，３−ジオキソラン−４−イル−メチル（メタ）アクリレート、イソボルニル（メタ）アクリレート、ジシクロペンテニル（メタ）アクリレート、エチレンオキサイド変性リン酸（メタ）アクリレート、カプロラクトン変性リン酸（メタ）アクリレートからなる群から選択される（メタ）アクリレート（Ａ）（以下、「成分Ａ」という）、分子鎖末端に少なくとも４個の（メタ）アクリロイル基を持つポリジメチルシロキサン（Ｂ）（以下、「成分Ｂ」という）及び光重合開始剤（Ｃ）（以下、「成分Ｃ」という）を含有し、（Ａ）の使用割合が、（Ａ）、（Ｂ）、（Ｃ）の合計１００質量部中に７０質量部以上含有する硬化性組成物（以下、「本硬化性組成物」という）の硬化物（以下、「本硬化物」という）が使用される。
【００１９】
成分Ａ
成分Ａは、本硬化性組成物の粘度を調整し、本硬化物に強靭性、可とう性、低収縮性及び耐擦傷性を付与するための成分である。
【００２７】
成分Ａは単独で、又は二種以上を併用して使用できる。
【００２８】
上記成分Ａの中で、本硬化物の機械物性の向上の点で、（メタ）アクリレート（Ａ）としては、ジトリメチロールプロパンテトラ（メタ）アクリレート、テトラエチレングリコールジ（メタ）アクリレートまたは４−ヒドロキシブチル（メタ）アクリレートが好ましい。
【００２９】
本発明において、成分Ａの使用割合は、本硬化物の機械物性の向上の点で、成分Ａ、成分Ｂ及び成分Ｃの合計１００質量部中に７０質量部以上であり、８５質量部以上が好ましい。また、成分Ａの使用割合は、本硬化性組成物の硬化性の点で、成分Ａ、成分Ｂ及び成分Ｃの合計１００質量部中に９８．９９質量部以下が好ましく、９７．９質量部以下がより好ましい。
【００３０】
成分Ｂ
成分Ｂは、本硬化物に対して撥水性や撥油性を付与する成分である。
【００３１】
成分Ｂは分子鎖末端に少なくとも４個の（メタ）アクリロイル基を持つポリジメチルシロキサンであれば特に限定されるものではないが、例えば、ダイセルＵＣＢ（株）製のエベクリル１３６０（商品名：官能基数６）及びＢＹＫ−ＵＶ３５７０（商品名：官能基数４）が好ましいものとして挙げられる。
【００３２】
成分Ｂは単独で、又は二種以上を併用して使用できる。
【００３３】
本発明において、成分Ｂの使用割合は、本硬化物の撥水性や撥油性の点で、成分Ａ、成分Ｂ及び成分Ｃの合計１００質量部中に０．０１質量部以上が好ましく、０．１質量部以上がより好ましい。また、成分Ｂの使用割合は、本硬化性組成物の硬化性の点で、１０質量部以下が好ましく、７質量部以下がより好ましい。
【００３４】
成分Ｃ
成分Ｃは本硬化性組成物を活性エネルギー照射により効率よく硬化させるための成分である。
【００３５】
成分Ｃとしては、例えば、ベンゾフェノン、４−メチルベンゾフェノン、２，４，６−トリメチルベンゾフェノン、メチルオルトベンゾイルベンゾエイト、４−フェニルベンゾフェノン、ｔ−ブチルアントラキノン、２−エチルアントラキノン、ジエトキシアセトフェノン、２−ヒドロキシ−２−メチル−１−フェニルプロパン−１−オン、オリゴ｛２−ヒドロキシ−２−メチル−１−［４−（１−メチルビニル）フェニル］プロパノン｝、ベンジルジメチルケタール、１−ヒドロキシシクロヘキシル−フェニルケトン、ベンゾインメチルエーテル、ベンゾインエチルエーテル、ベンゾインイソプロピルエーテル、ベンゾインイソブチルエーテル、２−メチル−〔４−（メチルチオ）フェニル〕−２−モルホリノ−１−プロパノン、２−ベンジル−２−ジメチルアミノ−１−（４−モルホリノフェニル）−ブタノン−１、ジエチルチオキサントン、イソプロピルチオキサントン、２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド、２−ヒドロキシ−１−{４−〔４−（２−ヒドロキシ−２−メチルプロピオニル）ベンジル〕フェニル}−２−メチルプロパン−１−オン及びメチルベンゾイルホルメートが挙げられる。
【００３６】
これらの中で、本硬化性組成物の硬化性及び本硬化物の難黄変性の点で、２−ヒドロキシ−２−メチル−１−フェニルプロパン−１−オン及び１−ヒドロキシシクロヘキシル−フェニルケトンが好ましい。
【００３７】
成分Ｃは単独で、又は二種以上を併用して使用できる。
【００３８】
本発明において、成分Ｃの使用割合は、本硬化性組成物の空気雰囲気中での硬化性の点で、成分Ａ、成分Ｂ及び成分Ｃの合計１００質量部中に１質量部以上が好ましく、２質量部以上がより好ましい。また、成分Ｃの使用割合は、本硬化性組成物の深部硬化性、本硬化物の難黄変性及び光透過層の膜厚安定性の点で、成分Ａ、成分Ｂ及び成分Ｃの合計１００質量部中に２０質量部以下が好ましく、１０質量部以下がより好ましい。
【００３９】
本硬化性組成物
本発明において、本硬化性組成物は前述の成分Ａ、成分Ｂ及び成分Ｃを含有する。
【００４０】
本発明においては、本発明の特性が損なわれない範囲で、本硬化性組成物中に、例えば、熱重合開始剤、酸化防止剤や光安定剤、光増感剤、熱可塑性樹脂、スリップ剤、レベリング剤、紫外線吸収剤、重合禁止剤、成分Ｂ以外のシランカップリング剤、無機フィラー、有機フィラー及び表面有機化処理した無機フィラー等の公知の添加剤を適宜配合することができる。
【００４１】
前記の酸化防止剤や光安定剤を配合する場合の配合量は特に限定されないが、それぞれ、成分Ａ、成分Ｂ及び成分Ｃの合計１００質量部に対して０．００１〜５質量部が好ましく、０．０１〜３質量部がより好ましい。
【００４２】
本硬化性組成物は、ダストやゲル物等の異物の存在による読み取り又は書き込みエラーを防止するために、５μｍ以上、好ましくは１μｍ以上の異物を除去できるろ過フィルターを用いてろ過することが好ましい。
【００４３】
ろ過フィルターの素材としては、例えば、セルロース、ポリエチレン、ポリプロピレン、ポリテトラフルオロエチレン及びナイロンが挙げられる。
【００４４】
本発明においては、光透過層に気泡が存在しても読み取り又は書き込みエラーの原因となるため、本硬化性組成物は予め真空、超音波振動若しくは遠心回転条件下、又はその組み合わせの条件下において、脱気を行うことが好ましい。
【００４５】
本硬化性組成物は活性エネルギー線を照射することにより硬化させることができる。
【００４６】
活性エネルギー線としては、例えば、α線、β線、γ線、Ｘ線、紫外線及び可視光線が挙げられる。
【００４７】
本発明においては、本硬化性組成物は、支持基体上に形成された情報記録面の上に、スピンコート法、スプレーコート法、ブラシコート法等の公知の塗工方法で塗工され、情報記録面上に本硬化性組成物の塗膜が形成される。この塗膜の厚みとしては、硬化後に０．５〜３００μｍの厚みになるようにすることが好ましい。
【００４８】
上記で得られた塗膜は、活性エネルギー線により硬化され、情報記録面上に本硬化物からなる光透過層が形成され、光記録媒体が得られる。
【００４９】
上記の塗膜に活性エネルギー線を照射する雰囲気としては、空気中又は窒素、アルゴン等の不活性ガス中のいずれでもよいが、製造コストの点で空気中が好ましい。
【００５０】
本発明において、光透過層の厚みは０．５μｍ以上で光情報媒体の表面を十分に保護できる傾向にあり、３００μｍ以下で光情報媒体の反りを抑制しやすい傾向にある。光透過層の厚みは１〜２００μｍが好ましく、１．５〜１５０μｍがより好ましい。
【００５１】
本発明においては、高温高湿条件下においても光透過層の膜厚変化を小さくするために、本硬化性組成物を９０％以上の反応率となるよう硬化させることが好ましい。反応率が９０％以上であれば、光透過層中に残存する未反応のジ（メタ）アクリレート類や光重合開始剤が経時的に揮発することを抑制でき、膜厚が減少するのを小さくできる傾向にある。本硬化性組成物の反応率は９３％以上であることがより好ましく、９５％以上が更に好ましい。
【００５２】
本硬化性組成物を硬化させる際の反応率を９０％以上とするための活性エネルギー線の照射条件としては、例えば、活性エネルギー線として紫外線を使用した場合、積算光量を５００ｍＪ／ｃｍ２以上、好ましくは１，０００ｍＪ／ｃｍ２以上、より好ましくは２，０００ｍＪ／ｃｍ２以上の条件が挙げられる。
【００５３】
本硬化性組成物の反応率を測定する方法としては、例えば、赤外分光法により（メタ）アクリロイル基の残存量を測定する方法、硬化物の弾性率、Ｔｇ等の物理特性の飽和度から測定する方法及びゲル分率により架橋度合いを測定する方法が挙げられる。
【００５４】
上記方法の中で、本硬化物中に残存する膜厚減少の原因となる残渣を定量しやすい点で、ゲル分率を測定する方法が好ましい。ゲル分率の測定方法としては、例えば、本硬化物を粉砕し、溶剤で未硬化成分を抽出後、乾燥させて、その重量変化によりゲル分率を測定する方法が挙げられる。
【実施例】
【００５５】
以下、本発明について実施例を用いて詳細に説明する。尚、以下における「部」は「質量部」を意味する。
尚、実施例における評価項目及びその評価方法を以下に示す。
【００５６】
（１）透明性
硬化性組成物の透明性を目視にて観察し、以下の基準で評価した。
○：硬化性組成物は均一に溶解し、透明である。
×：硬化性組成物は白濁や分離が見られる。
【００５７】
（２）粘度（単位：ｍＰａ・ｓ）
硬化性組成物の粘度をＥ型粘度計「ＴＶＥ−２０」（商品名、東機産業（株）製）にて２５℃で測定した。
【００５８】
（３）撥水撥油性
（３−ａ）水の接触角
評価用光ディスク上の光透過層の表面に、２３℃、相対湿度５０％の環境下において、純水０．４μｌを１滴で滴下し、協和界面科学（株）製の接触角測定器を用いて水と光透過層の表面との接触角を測定し、以下の基準で評価した。
○：接触角が７５°以上のものを撥水撥油性良好とした。
×：接触角が７５°未満のものを撥水撥油性不良とした。
【００５９】
（３−ｂ）トリオレインの接触角
純水の代わりにトリオレインを使用する以外は、水の接触角の測定の場合と同様にして、トリオレインと光透過層の表面との接触角を測定し、以下の基準で評価した。
○：接触角が５０°以上のものを撥水撥油性良好とした。
×：接触角が５０°未満のものを撥水撥油性不良とした。
【００６０】
［合成例１］（ウレタンアクリレートＵＡ１（成分Ａ）の製造）
５リットルの４つ口フラスコに、イソホロンジイソシアネート５５５ｇ及びジブチル錫ジオクテート０．２ｇを仕込んでウォーターバスでフラスコ内温が５０℃になるように加熱した。次いで、フラスコ内温を５０℃に保ち、得られた混合物を撹拌しながら、この混合物中に、多価アルコールとしてプラクセル２０５（商品名、ダイセル化学工業（株）製ポリカプロラクトンジオール、数平均分子量５３０）４６７ｇ及びＮ−メチル−Ｎ−（２−ヒドロキシエチル）−４−ヒドロキシブタナミド４１ｇの均一溶液を、４０℃に保温した状態で側管付きの滴下ロートを用いて２時間の等速滴下で加え、更に、同温度で２時間攪拌して反応させた。その後、フラスコ内温を７５℃に上げ、フラスコ内温を７５℃に保ちながら、２−ヒドロキシエチルアクリレート３１７ｇ及びハイドロキノンモノメチルエーテル０．５ｇの均一混合溶液を、滴下ロートを用いて２時間の等速滴下で加え、更に、フラスコ内温を７５℃に保ちながら、４時間攪拌してウレタンアクリレートＵＡ１を得た。
【００６１】
［参考例１］
（１）硬化性組成物の調製
成分Ａとして上記合成例１で得たウレタンアクリレートＵＡ１を６２．３部、トリス（２−アクリロイルオキシエチル）イソシアヌレート４．８部、ネオペンチルグリコールジアクリレート１．９部、２−エチル−２−メチル−１，３−ジオキソラン−４−イル−メチルアクリレート２６．８部、成分Ｂとして分子鎖末端にアクリロイル基を４個有するポリジメチルシロキサン（商品名：ＢＹＫ−ＵＶ３５７０、ビックケミー・ジャパン（株）製）１．３部及び成分Ｃとして１−ヒドロキシシクロヘキシル−フェニルケトン２．９部を混合溶解し、ろ過精度１μｍのフィルターでろ過した後、１．３×１０４Ｐａで脱気をして、硬化性組成物を得た。
【００６２】
（２）評価用光ディスクの作製
ポリカーボネート樹脂（飽和吸水率：０．１５％）を射出成型して光ディスク形状を有する透明円盤状鏡面支持基体（直径１２ｃｍ、板厚１．１ｍｍ及び反り角０度）を作製した。次いでその片面に、スパッタリング法にて、膜厚２０ｎｍの銀合金（Ａｇ９８Ｐｄ１Ｃｕ１（原子比））の情報記録面を有する支持基体を作製した。この情報記録面上に、上記（１）で調製した硬化性組成物を、硬化後の光透過層の膜厚が約１００μｍとなるように、雰囲気温度２３℃及び相対湿度５０％の環境下においてスピンコーターを用いて塗工し、硬化性組成物の塗膜を積層した。その後、この塗膜の上方より、Ｄバルブランプ（フュージョンＵＶシステムズ・ジャパン（株）製）を用いて、紫外線を積算光量２，０００ｍＪ／ｃｍ２（紫外線光量計「ＵＶ−３５０」（商品名、（株）オーク製作所製）で測定）で照射して光透過層を形成させ、評価用光ディスクを作製した。
【００６３】
得られた硬化性組成物及び評価用光ディスクについての評価結果を表１に示す。
【００６４】
尚、表１中の略号は、以下の化合物を示す。
ＵＡ１：合成例１で得たウレタンアクリレートＵＡ１
ＴＡＩＣ：トリス（２−アクリロイルオキシエチル）イソシアヌレート
ＤＴＭＰＴＡ：ジトリメチロールプロパンテトラアクリレート
ＮＰＧＤＡ：ネオペンチルグリコールジアクリレート
ＴＥＧＤＡ：テトラエチレングリコールジアクリレート
ＭＥＤＡ：２−エチル−２−メチル−１，３−ジオキソラン−４−イル−メチルアクリレート
ＤＣＰＡ：ジシクロペンテニルオキシエチルアクリレート
４ＨＢＡ：４−ヒドロキシブチルアクリレート
ＵＶ３５７０：ビックケミー・ジャパン（株）製ＢＹＫ−ＵＶ３５７０（商品名、分子鎖末端アクリロイル基数４のポリジメチルシロキサン、有効成分７０％、残り３０％はＰＯ変性−２−ネオペンチルグリコールジアクリレート）
ＵＶ３５００：ビックケミー・ジャパン（株）製ＢＹＫ−ＵＶ３５００（商品名、分子鎖末端アクリロイル基数２のポリジメチルシロキサン）
ＥＢ１３６０：ダイセルＵＣＢ（株）製エベクリル１３６０（商品名、分子鎖末端アクリロイル基数６のポリジメチルシロキサン）
ＨＣＰＫ：１−ヒドロキシシクロヘキシル−フェニルケトン
ＵＶ３５１０：ビックケミー・ジャパン（株）製ＢＹＫ−ＵＶ３５１０（商品名、ポリエーテル変性ポリジメチルシロキサン）
ＢＹＫ−３７７：ビックケミー・ジャパン（株）製ポリエーテル変性ヒドロキシ基含有ポリジメチルシロキサン（商品名）
Ｐ−２９：東レダウコーニング（株）製エチレンオキサイド変性ポリジメチルシロキサン（商品名）
【表１】
0004960165.tif 000002
【００６５】
［参考例２〜９、実施例１〜４及び比較例１〜２］
硬化性組成物の組成及び光透過層の膜厚を表１及び２に示すものとし、それ以外は参考例１と同様にして、評価用光ディスクを作製した。得られた硬化性組成物及び評価用光ディスクについて参考例１と同様にして評価した。評価結果を表１及び表２に示す。尚、参考例８及び９については、硬化性組成物が白濁したため、評価用光ディスクの作製と撥水撥油性の評価を中止した。
【表２】
0004960165.tif 000003